(57)【要約】【課題】  優れたガスバリア機能を有するガスバリア性フィルムおよびその製造方法を提供する。【解決手段】  基材となる高分子樹脂フィルムの表面に、少なくとも、アンダーコート層とガスバリア層とをこの順に備えたガスバリア性フィルムであって、前記アンダーコート層は、チタンアルコキシドのポリマーとエポキシ基を有するシランカップリング剤とシラザンとを含有する非水系塗料を用いて形成されたことを特徴とするガスバリア性フィルム。【選択図】  なし【特許請求の範囲】
【請求項１】
基材となる高分子樹脂フィルムの表面に、少なくとも、アンダーコート層とガスバリア層とをこの順に備えたガスバリア性フィルムであって、前記アンダーコート層は、チタンアルコキシドのポリマーとエポキシ基を有するシランカップリング剤とシラザンとを含有する非水系塗料を用いて形成されたことを特徴とするガスバリア性フィルム。
【請求項２】
前記非水系塗料における各成分の含有比率は、チタンアルコキシドのポリマーの重量１に対し、シランカップリング剤は重量比で０．１〜５の範囲であり、シラザンは重量比で０．００１〜５の範囲であることを特徴とする請求項１に記載のガスバリア性フィルム。
【請求項３】
前記アンダーコート層の膜厚は、２５〜１０００ｎｍの範囲であることを特徴とする請求項１または請求項２に記載のガスバリア性フィルム。
【請求項４】
基材となる高分子樹脂フィルムの表面にアンダーコート層を形成する第１の工程と、前記アンダーコート層の上にガスバリア層を形成する第２の工程とを有し、前記第１の工程において、前記アンダーコート層は、チタンアルコキシドのポリマーとエポキシ基を有するシランカップリング剤とシラザンとを含有する非水系塗料を用いて形成することを特徴とするガスバリア性フィルムの製造方法。
【発明の詳細な説明】
【技術分野】
【０００１】
本発明は、ガスバリア性フィルム、およびガスバリア性フィルムの製造方法に関する。
【背景技術】
【０００２】
高分子樹脂フィルムの表面に金属酸化物等のガスバリア性薄膜を形成したガスバリア性フィルムは、水蒸気や酸素等の各種ガスの遮断を必要とする物品の包装、食品や工業用品及び医薬品等の変質を防止するための包装用途に広く用いられている。
【０００３】
また、ガスバリア性フィルムは、包装以外にも、液晶表示素子、有機光電変換素子、有機ＥＬ素子等の電子デバイスの用途に広く使用されている。
【０００４】
そして、真空蒸着法やスパッタリング法等のドライコーティング法で形成したアルミニウム、酸化アルミニウム、酸化マグネシウム、酸化珪素等の金属または金属酸化物の薄膜は、優れたガスバリア性を有することが知られている。
【０００５】
このため、ガスバリア性フィルムとしては、例えば、基材である高分子樹脂フィルムの表面に、アルミニウム、酸化アルミニウム、酸化マグネシウム、酸化珪素等の金属または金属酸化物のガスバリア性薄膜を、真空蒸着法やスパッタリング法等のドライコーティング法で形成した構成ものが広く用いられている。
【０００６】
しかしながら、基材である高分子樹脂フィルムの表面に、単に直接、金属または金属酸化物の薄膜を積層しただけでは、積層された金属または金属酸化物の薄膜が、容易に剥離し、脱落してしまい、ガスバリア性の機能を長期間にわたり安定的に発揮することができない。
【０００７】
そこで、高分子樹脂フィルムとその表面に積層される金属または金属酸化物の薄膜との密着性を高めるために、薄膜を積層しようとする高分子樹脂フィルムの表面に、予めアンダーコート層と呼ばれる層を設けることが一般的に行われている。
【０００８】
例えば、特許文献１に開示されているように、高分子樹脂フィルム／アンダーコート層／蒸着薄膜層、という構成であって、アンダーコート層が有機官能基と加水分解性基を有する有機ケイ素化合物の水系溶液を用いて形成した塗膜層であるバリア性積層体が、提案されている。
【先行技術文献】
【特許文献】
【０００９】
【特許文献１】特開平７−２６８６０８号公報
【発明の概要】
【発明が解決しようとする課題】
【００１０】
しかしながら、上記の特許文献１に開示された技術は、アンダーコート層を形成する塗料が水系溶液であるので、ポリエチレンテレフタレート（ＰＥＴ）などの高分子樹脂フィルムに対する濡れ性が十分でない。このため、アンダーコート層にピンホールが生じやすく、このピンホールによりのガスバリア機能の低下を生じる。そして、濡れ性を改善しピンホールの発生を防止するために、高分子樹脂フィルムに対してコロナ放電処理、プラズマ活性化処理、グロー放電処理等の表面活性化処理、またはコーティング剤の塗布などの前処理を施すことが一般的に行われている。
【００１１】
すなわち、特許文献１に開示の技術は、濡れ性を改善しピンホールの発生を防止するために高分子樹脂フィルムの前処理の工程が必要であるという課題があり、また、前処理を施しても、ピンホールの発生を完全に防止することは困難であり、ガスバリア層に欠陥が生じやすく、ガスバリア機能が低下しやすいという課題がある。
【００１２】
本発明は、上記課題を解決するもので、高分子樹脂フィルムに対する前処理工程が不要であるとともに、アンダーコート層およびガスバリア層のピンホール等の欠陥の発生を防止でき、優れたガスバリア機能を有するガスバリア性フィルムおよびその製造方法を提供することを目的とするものである。
【課題を解決するための手段】
【００１３】
上記目的を達成するために、本発明のガスバリア性フィルムは、基材となる高分子樹脂フィルムの表面に、少なくとも、アンダーコート層とガスバリア層とをこの順に備えたガスバリア性フィルムであって、前記アンダーコート層は、チタンアルコキシドのポリマーとエポキシ基を有するシランカップリング剤とシラザンとを含有する非水系塗料を用いて形成されたことを特徴とする。
【００１４】
そして、本発明のガスバリア性フィルムの製造方法は、基材となる高分子樹脂フィルムの表面にアンダーコート層を形成する第１の工程と、前記アンダーコート層の上にガスバリア層を形成する第２の工程とを有し、前記第１の工程において、前記アンダーコート層は、チタンアルコキシドのポリマーとエポキシ基を有するシランカップリング剤とシラザンとを含有する非水系塗料を用いて形成することを特徴とする。
【発明の効果】
【００１５】
本発明のガスバリア性フィルムによれば、チタンアルコキシドのポリマーとエポキシ基を有するシランカップリング剤とシラザンとを含有する非水系塗料を用いてアンダーコート層を形成しているので、高分子樹脂フィルムとガスバリア層の両方との良好な密着力を確保できるとともに、アンダーコート層とガスバリア層にピンホール等の欠陥が無く、優れたガスバリア機能を有するガスバリア性フィルムとなる。
【００１６】
そして、本発明のガスバリア性フィルムの製造方法によれば、高分子樹脂フィルムに対する特別な前処理工程が不要で、比較的簡易な方法で、アンダーコート層およびガスバリア層のピンホール等の欠陥の発生を防止でき、優れたガスバリア機能を有するガスバリア性フィルムを安価に製造することができる。
【発明を実施するための形態】
【００１７】
以下、本発明のガスバリア性フィルムの実施の形態について、詳細に説明する。
【００１８】
本実施の形態のガスバリア性フィルムは、基材となる高分子樹脂フィルムの表面に、少なくとも、アンダーコート層とガスバリア層とをこの順で備えている。そして、高分子樹脂フィルムとガスバリア層の両方との良好な密着力を確保し、ピンホール等の欠陥の発生を防止するために、アンダーコート層は、チタンアルコキシドのポリマーとエポキシ基を有するシランカップリング剤とシラザンとを含有する非水系塗料を用いて形成された構成としている。
【００１９】
以下、本実施の形態におけるガスバリア性フィルムとその製造方法について、それぞれの構成毎に順に説明する。
【００２０】
基材となる高分子樹脂フィルムとしては、下記のアンダーコート層の形成に用いる塗料に対する耐溶剤性を備えた樹脂フィルムを用いることができる。具体的な樹脂の種類としては、ポリエチレンテレフタレート（ＰＥＴ）、ポリエチレンナフタレート（ＰＥＮ）、ポリエチレン（ＰＥ）、ポリイミド（ＰＩ）、ナイロン等が挙げられる。これらのうち、耐熱性に優れ、安価でかつ透明性と柔軟性も兼ね備えている等の観点から、特に、ポリエチレンテレフタレート（ＰＥＴ）、ポリエチレンナフタレート（ＰＥＮ）が好ましい。また、高分子樹脂フィルムの厚みは１２〜２００μｍの範囲にあることが好ましい。
【００２１】
そして、特に、本実施の形態のガスバリア性フィルムにおいては、高分子樹脂フィルムとガスバリア層の両方との良好な密着力を確保するために、アンダーコート層を設けている。また、このアンダーコート層のピンホール等の欠陥の発生を防止するために、アンダーコート層は、チタンアルコキシドのポリマーとエポキシ基を有するシランカップリング剤とシラザンとを含有する非水系塗料を用いて形成する。
【００２２】
本実施の形態おけるアンダーコート層の形成に用いる非水系塗料について、以下に詳細に説明する。アンダーコート層の形成に用いる非水系塗料は、少なくとも、チタンアルコキシドのポリマーとエポキシ基を有するシランカップリング剤とシラザンの３成分、および溶剤として非水溶媒を含有する。
【００２３】
チタンアルコキシドのポリマーとしては、テトラ−ｉ−プロポキシチタンの重合体、またはテトラ−ｎ−ブトキシチタンの重合体を使用することができる。チタンアルコキシドのポリマーを配合する理由は、チタンアルコキシドのポリマーの加水分解物はクラスターを形成しやすく、硬化後の塗膜の微視的な硬さと厚みを得やすい。塗膜に厚みが得られるので、アンダーコート層のピンホール等の欠陥の発生を防止できる。
【００２４】
エポキシ基を有するシランカップリング剤としては、２−（３，４−エポキシシクロヘキシル）エチルトリメトキシシラン、３−グリシドキシプロピルメチルジメトキシシラン、３−グリシドキシプロピルトリメトキシシラン、３−グリシドキシプロピルメチルジエトキシシラン、３−グリシドキシプロピルトリエトキシシラン等を用いることができる。エポキシ基を有するシランカップリング剤を配合する理由は、アミン等により開環しヒドロキシ基が得られ直鎖状の分子構造を形成しやすいため、アンダーコート層が有機物的な特性を有するものとなり、高分子樹脂フィルムとの良好な密着力が得られるためである。
【００２５】
なお、本実施の形態おける非水系塗料におけるエポキシ基を有するシランカップリング剤の配合比率は、チタンアルコキシドのポリマーの重量１に対する重量比で０．１〜５の範囲であることが好ましく、０．５〜２の範囲であることが特に好ましい。重量比で０．１より少ないと、加水分解後のチタンアルコキシドポリマーの縮合に伴う収縮の影響でアンカーコート層の脱落が起こりやすいので好ましくない。また、重量比で５より多いと、膜の硬化が進行しにくいため好ましくない。
【００２６】
シラザンとしては、ヘキサメチルジシラザン、パーヒドロポリシラザン、オルガノシラザンやポリシラザン等を用いることができる。特に、パーヒドロポリシラザンはガスバリア層との密着性が優れるので好ましい。シラザンは、主に水と反応してアンモニアを排出しアシル化剤として作用することで、縮合反応の末端を終端させることができる。これにより、縮合反応の副作用として生じる内部応力を抑制することが可能であり、塗膜の割れやすさを抑制する働きを有する。このため、アンダーコート層の厚みを厚くすることができので、アンダーコート層のピンホール等の欠陥の発生を防止できる。
【００２７】
なお、本実施の形態おける非水系塗料におけるシラザンの配合比率は、チタンアルコキシドのポリマーの重量１に対する重量比で０．００１〜５の範囲であることが好ましく、０．００１〜２の範囲であることが特に好ましい。重量比で０．００１より少ないと、加水分解の進行が遅くなることに加えて、縮合反応による内部応力の変化等、欠陥を増大させる経時変化が生じるので好ましくない。また、重量比で５より多いと、分子のネットワークが十分に形成されないことや、アンモニア発生の際に吸着する水分によって疎水性部分と親水性部分の分離が生じて表面状態が悪くなるため好ましくない。
【００２８】
本実施の形態おける塗料の溶媒としては、非水溶媒を用い、非水系塗料としている。非水溶媒を用い非水系塗料としている理由は、塗料の含有成分であるチタンアルコキシドのポリマーの塗料の液中での加水分解を防止するためである。非水溶媒としては、例えば、トルエン、キシレン等を用いることができる。溶媒の配合比率は、アンダーコート層を形成する際の塗布方法、および形成すべき膜厚に応じて、好ましい塗料の粘度にあわせて、決定することが望ましいが、チタンアルコキシドのポリマーの重量１に対する重量比で１０〜１００の範囲であることが好ましい。溶媒の量が少な過ぎると、早すぎる加水分解反応により親水性部分と疎水性部分の分離が生じる不具合があり、溶媒の量が多すぎると、アンダーコート層の膜厚が薄くなりすぎてプライマーとしての効果が低減するためである。
【００２９】
そして、上記の非水系塗料を用いて、基材となる高分子樹脂フィルムに塗布し、乾燥および縮合反応させて、アンダーコート層を形成する。形成するアンダーコート層の膜厚としては、２５〜１０００ｎｍの範囲が好ましい。これより膜厚が大きいと、膜が割れやすくなる、また、これより膜厚が小さいと、摩擦によって膜が剥がれやすいので、好ましくない。
【００３０】
なお、塗布方法としては、例えば、グラビアコート法、バーコート法、ナイフコート法、ロールコート法、ブレードコート法、ダイコート法などの公知の塗布方法を採用することができる。
【００３１】
そして、本実施の形態のガスバリア性フィルムにおいては、アンダーコート層の上にガスバリア層を備えている。ガスバリア層の材料としては、例えば、アルミニウム、ニッケル、クロム、鉄、コバルト、亜鉛、金、銀、銅等の金属、酸化珪素、酸化アルミニウム、酸化マグネシウム、酸化カルシウム、酸化インジウム、酸化チタン、酸化亜鉛等の酸化物、窒化珪素、窒化アルミニウム、窒化ホウ素、窒化マグネシウム等の窒化物、炭化珪素等の炭化物、硫化物等が適用できる。また、それらから選ばれた二種以上の複合体も適用できる。これらの材料の中でも、アルミニウム、酸化硅素、酸化アルミニウム等は、ガスバリア性に優れ、比較的安価に形成できるので好ましい。
【００３２】
ガスバリア層の膜厚は、ガスバリア機能として有効な厚さであれば特に制限はなく材料によって異なるが、例えば、酸化珪素の場合は２０〜２００ｎｍの範囲が好ましい。２０ｎｍ未満では、ガスバリア性が十分でなく、２００ｎｍを超えると、ガスバリア層の柔軟性が損なわれ、クラック等の欠陥が発生しやすくなる。
【００３３】
ガスバリア層の形成方法としては、真空蒸着法、スパッタリング法、イオンプレーティング法、プラズマＣＶＤ法等が適用できる。ガスバリア層の成膜材料の種類、成膜のし易さ、コスト等を考慮して選択すればよい。
【００３４】
なお、本発明のガスバリア性フィルムにおいては、基材となる高分子樹脂フィルムの表面に、アンダーコート層とガスバリア層とをこの順で備えた上記本実施の形態のガスバリア性フィルムの構成に加えて、例えば表面保護層などを備えた構成としても良い。
【実施例】
【００３５】
以下、本発明のガスバリア性フィルムとその製造方法について、実施例に基づいて詳細に説明する。ただし、本発明は実施例に限定されるものではない。
【００３６】
〈実施例１〉
実施例１のガスバリア性フィルムは、以下のようにして作製した。まず、基材として、１２μｍのポリエチレンテレフタレート（ＰＥＴ）フィルムを準備した。
【００３７】
一方、アンダーコート層の形成に用いる非水系塗料を、以下のようにして作製し、準備した。エポキシ基を有するシランカップリング剤として３−グリシドキシプロピルトリエトキシシラン（信越化学工業株式会社製）を1重量部と、チタンアルコキシドのポリマーとしてテトラ−ｎ−ブトキシチタンのポリマー（日本曹達株式会社製）を1重量部と、シラザンとしてヘキサメチルジシラザン（有機合成薬品工業株式会社製）を1重量部とを配合し、これを溶剤として３０重量部のキシレンで希釈して非水系塗料を作製した。
【００３８】
そして、この非水系塗料を、上記のポリエチレンテレフタレート（ＰＥＴ）フィルム上にバーコーターを用いて塗布し、その後、１２０℃のオーブンで約２分間処理して乾燥および縮合反応させ、厚さが約１５０ｎｍのアンダーコート層を形成した。
【００３９】
次に、このアンダーコート層の上に、電子銃式真空蒸着装置を用いて酸化珪素を蒸着し、厚さが約３０ｎｍの酸化珪素のガスバリア層を形成した。以上により、実施例１のガスバリア性フィルムを作製した。
【００４０】
〈実施例２〉
実施例２のガスバリア性フィルムが、実施例１と異なる点は、アンダーコート層の形成に用いた塗料であり、３−グリシドキシプロピルトリエトキシシランの配合量である。その他の条件および方法は、実施例１と全く同様にして、実施例２のガスバリア性フィルムを作製した。
【００４１】
実施例２では、アンダーコート層の形成に用いる塗料として、エポキシ基を有するシランカップリング剤として３−グリシドキシプロピルトリエトキシシランを０．５重量部と、チタンアルコキシドのポリマーとしてテトラ−ｎ−ブトキシチタンのポリマーを1重量部と、シラザンとしてヘキサメチルジシラザンを1重量部とを配合し、これを溶剤として３０重量部のキシレンで希釈して非水系塗料を作製した。
【００４２】
〈実施例３〉
実施例３のガスバリア性フィルムが、実施例１と異なる点は、アンダーコート層の形成に用いた塗料であり、３−グリシドキシプロピルトリエトキシシランの配合量である。その他の条件および方法は、実施例１と全く同様にして、実施例３のガスバリア性フィルムを作製した。
【００４３】
実施例３では、アンダーコート層の形成に用いる塗料として、エポキシ基を有するシランカップリング剤として３−グリシドキシプロピルトリエトキシシランを２重量部と、チタンアルコキシドのポリマーとしてテトラ−ｎ−ブトキシチタンのポリマーを1重量部と、シラザンとしてヘキサメチルジシラザンを1重量部とを配合し、これを溶剤として３０重量部のキシレンで希釈して非水系塗料を作製した。
【００４４】
〈実施例４〉
実施例４のガスバリア性フィルムが、実施例１と異なる点は、アンダーコート層の形成に用いた塗料の希釈溶剤であるキシレンの配合量と、これに伴い形成したアンダーコート層の厚さである。その他の条件および方法は、実施例１と全く同様にして、実施例４のガスバリア性フィルムを作製した。
【００４５】
実施例４では、アンダーコート層の形成に用いる塗料として、エポキシ基を有するシランカップリング剤として３−グリシドキシプロピルトリエトキシシランを１重量部と、チタンアルコキシドのポリマーとしてテトラ−ｎ−ブトキシチタンのポリマーを1重量部と、シラザンとしてヘキサメチルジシラザンを1重量部とを配合し、これを溶剤として２０重量部のキシレンで希釈して非水系塗料を作製した。そして、この塗料を用いて、縮合反応後の厚さが約２５０ｎｍのアンダーコート層を形成した。
【００４６】
〈実施例５〉
実施例５のガスバリア性フィルムが、実施例１と異なる点は、アンダーコート層の形成に用いた塗料の希釈溶剤であるキシレンの配合量と、これに伴い形成したアンダーコート層の厚さである。その他の条件および方法は、実施例１と全く同様にして、実施例５のガスバリア性フィルムを作製した。
【００４７】
実施例５では、アンダーコート層の形成に用いる塗料として、エポキシ基を有するシランカップリング剤として３−グリシドキシプロピルトリエトキシシランを１重量部と、チタンアルコキシドのポリマーとしてテトラ−ｎ−ブトキシチタンのポリマーを1重量部と、シラザンとしてヘキサメチルジシラザンを1重量部とを配合し、これを溶剤として４５重量部のキシレンで希釈して非水系塗料を作製した。そして、この塗料を用いて、縮合反応後の厚さが約１００ｎｍのアンダーコート層を形成した。
【００４８】
〈実施例６〉
実施例６のガスバリア性フィルムが、実施例１と異なる点は、アンダーコート層の形成に用いた塗料であり、シラザンとしてパーヒドロポリシラザンを配合したことと、その配合量である。その他の条件および方法は、実施例１と全く同様にして、実施例６のガスバリア性フィルムを作製した。
【００４９】
実施例６では、アンダーコート層の形成に用いる塗料として、エポキシ基を有するシランカップリング剤として３−グリシドキシプロピルトリエトキシシランを１重量部と、チタンアルコキシドのポリマーとしてテトラ−ｎ−ブトキシチタンのポリマーを1重量部と、シラザンとして無触媒パーヒドロポリシラザン（ＡＺエレクトロニックマテリアルズ株式会社製、ＮＮ１１０）を固形分濃度換算で０．００１重量部とを配合し、これを溶剤として３０重量部のキシレンで希釈して非水系塗料を作製した。そして、この塗料を用いて、縮合反応後の厚さが約１５０ｎｍのアンダーコート層を形成した。
【００５０】
〈比較例１〉
比較例１のガスバリア性フィルムが、実施例１と異なる点は、アンダーコート層の形成に用いた塗料のみであり、その他の条件および方法は、実施例１と全く同様にして、比較例１のガスバリア性フィルムを作製した。
【００５１】
比較例１では、アンダーコート層の形成に用いる塗料として、エポキシ基を有するシランカップリング剤を配合しなかった。具体的には、チタンアルコキシドのポリマーとしてテトラ−ｎ−ブトキシチタンのポリマーを1重量部と、シラザンとしてヘキサメチルジシラザンを1重量部とを配合し、これを溶剤として３０重量部のキシレンで希釈して非水系塗料を作製した。
【００５２】
〈比較例２〉
比較例２のガスバリア性フィルムが、実施例１と異なる点は、アンダーコート層の形成に用いた塗料のみであり、その他の条件および方法は、実施例１と全く同様にして、比較例２のガスバリア性フィルムを作製した。
【００５３】
比較例２では、アンダーコート層の形成に用いる塗料として、チタンアルコキシドのポリマーを配合しなかった。具体的には、エポキシ基を有するシランカップリング剤として３−グリシドキシプロピルトリエトキシシランを１重量部と、シラザンとしてヘキサメチルジシラザンを1重量部とを配合し、これを溶剤として３０重量部のキシレンで希釈して非水系塗料を作製した。
【００５４】
〈比較例３〉
比較例３のガスバリア性フィルムが、実施例１と異なる点は、アンダーコート層の形成に用いた塗料のみであり、その他の条件および方法は、実施例１と全く同様にして、比較例３のガスバリア性フィルムを作製した。
【００５５】
比較例３では、アンダーコート層の形成に用いる塗料として、シラザンを配合しなかった。具体的には、エポキシ基を有するシランカップリング剤として３−グリシドキシプロピルトリエトキシシランを１重量部と、チタンアルコキシドのポリマーとしてテトラ−ｎ−ブトキシチタンのポリマーを1重量部とを配合し、これを溶剤として３０重量部のキシレンで希釈して非水系塗料を作製した。
【００５６】
以上により作製した、実施例１、実施例２、実施例３、実施例４、実施例５、実施例６、比較例１、比較例２、および比較例３の９種のガスバリア性フィルムについて、水蒸気透過率（ＷＶＴＲ、単位：ｇ／ｍ２／ｄａｙ）と、ガスバリア層の密着性を評価した。評価結果を、そのアンダーコート層の内容とともに、（表１）に示す。（表１）においては、３−グリシドキシプロピルトリエトキシシランをＧＬＹＥＯと、テトラ−ｎ−ブトキシチタンのポリマーをＴＢＴと、ヘキサメチルジシラザンまたはパーヒドロポリシラザンをシラザンと略記した。
【００５７】
なお、水蒸気透過率（ＷＶＴＲ）は、差圧式の水蒸気透過率測定装置（Ｔｅｃｈｎｏｌｏｘ社製ＤＥＬＴＡＰＥＲＭ）を用いて、温度４０℃、相対湿度９０％の条件下で測定した。
【００５８】
そして、ガスバリア層の密着性の評価は、ＪＩＳ  Ｋ５６００−５−６に準じてクロスカット法により評価した。具体的には、それぞれのガスバリア性フィルムのガスバリア層およびアンダーコート層に、金属製のカッターガイドを用い１ｍｍの幅で縦横垂直に切り傷を入れて碁盤目状に１００分割にした。これにセロハンテープを圧着したのちセロハンテープを引き剥がし、ＪＩＳ  Ｋ５６００−５−６に準じて殆ど剥離が認められないものを０、剥離が多く認められるものを５として評価点を与えた。
【００５９】
【表１】
2014065254.tif 000002
【００６０】
（表１）の評価結果に示したように、３−グリシドキシプロピルトリエトキシシランとテトラ−ｎ−ブトキシチタンのポリマーとヘキサメチルジシラザンの３成分を配合した非水系塗料を用いてアンダーコート層を形成した実施例１〜実施例５のガスバリア性フィルムは、いずれも、ガスバリア層が優れた密着性を有しているとともに、アンダーコート層とガスバリア層にピンホール等の欠陥が無く、水蒸気透過率（ＷＶＴＲ）は、０．１ｇ／ｍ２／ｄａｙ未満であり、優れたガスバリア機能を有するガスバリア性フィルムであることが確認できた。また、シラザンとしてパーヒドロポリシラザンを配合した非水系塗料を用いてアンダーコート層を形成した実施例６のガスバリア性フィルムは、特に、ガスバリア層の密着性に優れ、水蒸気透過率（ＷＶＴＲ）も小さく優れたガスバリア機能を有することが確認できた。
【００６１】
一方、テトラ−ｎ−ブトキシチタンのポリマーとヘキサメチルジシラザンの２成分を配合した非水系塗料を用いてアンダーコート層を形成した比較例１のガスバリア性フィルム、３−グリシドキシプロピルトリエトキシシランとヘキサメチルジシラザンの２成分を配合した非水系塗料を用いてアンダーコート層を形成した比較例２のガスバリア性フィルム、および３−グリシドキシプロピルトリエトキシシランとテトラ−ｎ−ブトキシチタンのポリマーの２成分を配合した非水系塗料を用いてアンダーコート層を形成した比較例３のガスバリア性フィルムは、いずれも、ガスバリア層の密着性が悪く、水蒸気透過率（ＷＶＴＲ）も、実施例に比較しておおよそ１０〜１０００倍以上であり、ガスバリア機能が劣っていた。
【００６２】
これは、アンダーコート層の形成に用いた塗料が２成分であったため、アンダーコート層とガスバリア層との密着性が十分でなく、ガスバリア層にクラックや剥離等の欠陥が生じ、これによってガスバリア機能が劣化したものと考えられる。
【産業上の利用可能性】
【００６３】
本発明に係るガスバリア性フィルムは、ガスバリア層のピンホール、クラック等の欠陥の発生を防止でき、優れたガスバリア機能を有するガスバリア性フィルムであり、包装材料および各種デバイスの保護材料として産業上有用である。